(57)【要約】      （修正有）【課題】分子内に２個のエピスルフィド基を有する化合物、チオール基を１分子中に１個以上有する化合物および重合触媒を含む樹脂用組成物を重合硬化させてエピスルフィド系樹脂からなる光学材料を得るに際し、凸レンズなどの厚いレンズ、切削加工に供する光学材料用の樹脂塊などの大きなサイズの光学材料を製造する方法を提供すること。【解決手段】分子内に２個のエピスルフィド基を有する化合物、チオール基を１分子中に１個以上有する化合物および重合触媒を混合して樹脂用組成物を得る工程と、樹脂用組成物を鋳型に注入する工程と、１０〜９５℃の水浴または水シャワーの中で樹脂用組成物を重合させる重合工程を順次有する、エピスルフィド系樹脂硬化物の製造方法。【選択図】なし【特許請求の範囲】
【請求項１】
下記（ａ）化合物、下記（ｂ）化合物および重合触媒を混合して樹脂用組成物を得る工程と、樹脂用組成物を鋳型に注入する工程と、１０〜９５℃の水浴または水シャワーの中で樹脂用組成物を重合させる重合工程とを順次有するエピスルフィド系樹脂硬化物の製造方法。
（ａ）下記（１）式で表される分子内に２個のエピスルフィド基を有する化合物
【化１】
2014084440.tif 000005
（１）
（ｂ）チオール基を１分子中に１個以上有する化合物
【発明の詳細な説明】
【技術分野】
【０００１】
本発明は、エピスルフィド系樹脂硬化物の製造方法に係わる。
【背景技術】
【０００２】
プラスチック材料は軽量かつ靭性に富み、また染色が容易であることから、各種光学材料、特に眼鏡レンズに近年多用されている。光学材料に要求される性能は、低比重、高透明性および低黄色度、光学性能として高屈折率と高アッベ数であり、高耐熱性、高強度などである。高屈折率は光学材料の小型化を可能とし、高アッベ数は光学材料の色収差を低減する。高強度は二次加工を容易にするとともに、安全性等の観点からも重要である。光学性能の高屈折率および高アッベ数、高耐熱性を同時に実現する手法として、エピスルフィド化合物の使用があげられるが、該化合物からなる樹脂用組成物はエピスルフィド基の開環重合発熱量が極めて大きく、例えばレンズ形状の光学材料でレンズが厚い場合では重合時の発熱による対流痕によって脈理が生じ易く、脈理を光学材料として使用可能な水準まで低減することが困難であった。また、重合する鋳型が直方体形状などの場合、最も短い辺の長さが約２センチメートルを超える場合、熱風炉での重合では重合発熱が除熱しきれず組成物温度が急上昇し、得られる光学材料が黄変したり、場合によっては急速重合に至って組成物の分解反応が起こることがあった。（特許文献１〜３参照） 。
凸レンズなどの厚いレンズ、切削加工に供する光学材料用の樹脂塊など、大きなサイズの光学材料の有用性は大きく、高屈折率なエピスルフィド系樹脂によるその製造方法の開発が望まれていた。
【先行技術文献】
【特許文献】
【０００３】
【特許文献１】特開平１０−２９８２８７号公報
【特許文献２】特開２００１−２２０４４４号公報
【特許文献３】国際公開第２０１２／６６７４４号
【発明の概要】
【発明が解決しようとする課題】
【０００４】
本発明が解決しようとする課題は、分子内に２個のエピスルフィド基を有する化合物、チオール基を１分子中に１個以上有する化合物および重合触媒を含む樹脂用組成物を重合硬化させてエピスルフィド系樹脂からなる光学材料を得るに際し、凸レンズなどの厚いレンズ、切削加工に供する光学材料用の樹脂塊などの大きなサイズの光学材料を好適に製造する方法を提供することにある。
【課題を解決するための手段】
【０００５】
本発明者らは、上記課題を解決すべく鋭意研究を行った結果、分子内に２個のエピスルフィド基を有する化合物、チオール基を１分子中に１個以上有する化合物および重合触媒を混合して樹脂用組成物を得る工程と、樹脂用組成物を鋳型に注入する工程と、１０〜９５℃の水浴または水シャワーの中で樹脂用組成物を重合させる重合工程を順次有する製造方法により、エピスルフィド系樹脂硬化物を黄変、急速重合させることなく製造できることを見出し、解決に至った。
【発明の効果】
【０００６】
本発明によれば、凸レンズなどの厚いレンズ、切削加工に供する光学材料用の樹脂塊など、大きなサイズの高屈折率なエピスルフィド系樹脂硬化物を製造することができる。具体的には、１ｃｍ、２ｃｍあるいは３ｃｍ以上の厚いレンズを製造することができる。また、短辺の長さが１ｃｍ、２ｃｍあるいは５ｃｍ以上の厚い樹脂塊を製造することができる。
【発明を実施するための形態】
【０００７】
すなわち、本発明は、以下のようである。
下記（ａ）化合物、下記（ｂ）化合物および重合触媒を混合して樹脂用組成物を得る工程と、樹脂用組成物を鋳型に注入する工程と、１０〜９５℃の水浴または水シャワーの中で樹脂用組成物を重合させる重合工程とを順次有するエピスルフィド系樹脂硬化物の製造方法。
（ａ）下記（１）式で表される分子内に２個のエピスルフィド基を有する化合物
【化１】
2014084440.tif 000002
（１）
（ｍは０〜４の整数、ｎは０〜２の整数）
（ｂ）チオール基を１分子中に１個以上有する化合物
【０００８】
本発明の（ａ）化合物である上記（１）式で表される分子内に２個のエピスルフィド基を有する化合物は、具体的にはビス（β−エピチオプロピル）スルフィド、ビス（β−エピチオプロピル）ジスルフィド、ビス（β−エピチオプロピル）トリスルフィド、ビス（β−エピチオプロピルチオ）メタン、１，２−ビス（β−エピチオプロピルチオ）エタン、１，３−ビス（β−エピチオプロピルチオ）プロパン、１，２−ビス（β−エピチオプロピルチオ）プロパン、１，４−ビス（β−エピチオプロピルチオ）ブタン、およびビス（β−エピチオプロピルチオエチル）スルフィドからなる群から選択される１種以上のエピスルフィド化合物などが挙げられる。
【０００９】
中でも好ましい具体例は、ビス（β−エピチオプロピル）スルフィド(式（３）)および／またはビス（β−エピチオプロピル）ジスルフィド(式（４）)であり、最も好ましい具体例は、ビス（β−エピチオプロピル）スルフィドである。
【化２】
2014084440.tif 000003
ビス（β−エピチオプロピル）スルフィド
【００１０】
【化３】
2014084440.tif 000004
ビス（β−エピチオプロピル）ジスルフィド
【００１１】
本発明で使用する（ｂ）化合物は、チオール基を１ 分子中に１ 個以上有する化合物をすべて包括するが、その具体例としては、メチルメルカプタン、エチルメルカプタン、ｎ−プロピルメルカプタン、ｎ−ブチルメルカプタン、アリルメルカプタン、ｎ−ヘキシルメルカプタン、ｎ−オクチルメルカプタン、ｎ−デシルメルカプタン、ｎ−ドデシルメルカプタン、ｎ−テトラデシルメルカプタン、ｎ−ヘキサデシルメルカプタン、ｎ−オクタデシルメルカプタン、シクロヘキシルメルカプタン、ｉ−プロピルメルカプタン、ｔ−ブチルメルカプタン、ｔ−ノニルメルカプタン、ｔ−ドデシルメルカプタン、フェニルメルカプタン、ベンジルメルカプタン、３−メチルフェニルメルカプタン、４−メチルフェニルメルカプタン、４−クロロベンジルメルカプタン、４−ビニルベンジルメルカプタン、３−ビニルベンジルメルカプタン、メチルメルカプトプロピオネート、２−メルカプトエタノール、３−メルカプト−１，２−プロパンジオール、２−メルカプト−１，３−プロパンジオール、メルカプト酢酸、メルカプトグリコール酸、メルカプトプロピオン酸、メタンジチオール、１，２−ジメルカプトエタン、１，２−ジメルカプトプロパン、１，３−ジメルカプトプロパン、２，２−ジメルカプトプロパン、１，４−ジメルカプトブタン、１，６−ジメルカプトヘキサン、ビス（２−メルカプトエチル）エーテル、ビス（２−メルカプトエチル）スルフィド、１，２−ビス（２−メルカプトエチルオキシ）エタン、１，２−ビス（２−メルカプトエチルチオ）エタン、２，３−ジメルカプト−１−プロパノール、１，３−ジメルカプト−２−プロパノール、１，２，３−トリメルカプトプロパン、２−メルカプトメチル−１，３−ジメルカプトプロパン、２−メルカプトメチル−１，４−ジメルカプトブタン、２−（２−メルカプトエチルチオ）−１，３−ジメルカプトプロパン、４−メルカプトメチル−１，８−ジメルカプト−３，６−ジチアオクタン、２，４−ジメルカプトメチル−１，５−ジメルカプト−３−チアペンタン、４，８−ジメルカプトメチル−１，１１−ジメルカプト−３，６，９−トリチアウンデカン、４，７−ジメルカプトメチル−１，１１−ジメルカプト−３，６，９−トリチアウンデカン、５，７−ジメルカプトメチル−１，１１−ジメルカプト−３，６，９−トリチアウンデカン、１，１，１−トリス（メルカプトメチル）プロパン、テトラキス（メルカプトメチル）メタン、エチレングリコールビス（２−メルカプトアセテート）、エチレングリコールビス（３−メルカプトプロピオネート）、ジエチレングリコールビス（２−メルカプトアセテート）、ジエチレングリコールビス（３−メルカプトプロピオネート）、１，４−ブタンジオールビス（２−メルカプトアセテート）、１，４−ブタンジオールビス（３−メルカプトプロピオネート）、トリメチロールプロパントリス（２−メルカプトアセテート）、トリメチロールプロパントリス（３−メルカプトプロピオネート）、トリメチロールプロパントリス（３−メルカプトブチレート）、ペンタエリスリトールテトラキス（２−メルカプトアセテート）、ペンタエリスリトールテトラキス（３−メルカプトプロピオネート）、ペンタエリ���リトールテトラキス（３−メルカプトブチレート）、１，２−ジメルカプトシクロヘキサン、１，３−ジメルカプトシクロヘキサン、１，４−ジメルカプトシクロヘキサン、１，３−ビス（メルカプトメチル）シクロヘキサン、１，４−ビス（メルカプトメチル）シクロヘキサン、２，５−ビス（メルカプトメチル）−１，４−ジチアン、２，５−ビス（２−メルカプトエチル）−１，４−ジチアン、２，５−ビス（２−メルカプトエチルチオメチル）−１，４−ジチアン、２，５−ビス（メルカプトメチル）−１−チアン、２，５−ビス（２−メルカプトエチル）−１−チアン、２，５−ビス（メルカプトメチル）チオフェン、１，２−エピチオメルカプトエタン、１，２−エピチオ−１，２−ジメルカプトエタン、１，２−エピチオ−１，２，３，４−テトラメルカプトエタン、１，２−エピチオ−３−メルカプトプロパン、１，２−エピチオ−３，３−ジメルカプトプロパン、１，２−エピチオ−３，３，３−トリメルカプトプロパン、２，３−エピチオ−１，４−ジメルカプトブタン、２，３−エピチオ−１，１，４，４−テトラメルカプトブタン、１，２−エピチオ−５−メルカプト−４−チアペンタン、１，２−エピチオ−５，５−ジメルカプト−４−チアペンタン、１，２−エピチオ−５，５，５−トリメルカプト−４−チアペンタン、１，２：６，７−ジエピチオ−１，７−ジメルカプト−５−チアヘプタン、１，２：６，７−ジエピチオ−３，５−ジメルカプト−５−チアヘプタン等の脂肪族メルカプタン類、１，２−ジメルカプトベンゼン、１，３−ジメルカプトベンゼン、１，４−ジメルカプトベンゼン、ｏ−キシリレンジチオール、ｍ−キシリレンジチオール、ｐ−キシリレンジチオール、２，２’−ジメルカプトビフェニル、４、４’−ジメルカプトビフェニル、ビス（４−メルカプトフェニル）メタン、２，２−ビス（４−メルカプトフェニル）プロパン、ビス（４−メルカプトフェニル）エーテル、ビス（４−メルカプトフェニル）スルフィド、ビス（４−メルカプトフェニル）スルホン、ビス（４−メルカプトメチルフェニル）メタン、２，２−ビス（４−メルカプトメチルフェニル）プロパン、ビス（４−メルカプトメチルフェニル）エーテル、ビス（４−メルカプトメチルフェニル）スルフィド、４−ヒドロキシチオフェノール、メルカプト安息香酸等の芳香族環状メルカプタン類があげられる。さらに、これらチオール化合物の２量体〜２０量体といったスルフィドオリゴマーやジスルフィドオリゴマーなどのチオール類をあげることができる。
【００１２】
本発明の対象となる（ｂ）化合物に関してはこれらに限定されるわけではなく、また、これらは単独でも、２種類以上を混合して使用してもかまわない。この中でも、好ましくは、メルカプト基を１分子あたり２個以上有する化合物である。さらに好ましくは、ビス（２−メルカプトエチル）スルフィド、２，５一ビス（メルカプトメチル）一１，４一ジチアン、ｍ−キシリレンジチオール、４−メルカプトメチル−１，８−ジメルカプト−３，６−ジチアオクタン、ペンタエリスリトールテトラキス（２−メルカプトアセテート）、ペンタエリスリトールテトラキス（３−メルカプトプロピオネート）、ペンタエリスリトールテトラキス（３−メルカプトブチレート）である。
【００１３】
本発明の樹脂組成物における（ａ）化合物の割合は通常２５質量％以上であり、好ましくは３０質量％以上、より好ましくは３２．５質量％以上である。また、本発明の樹脂組成物における（ｂ）化合物の割合は通常０．５質量％以上であり、好ましくは１質量％以上、より好ましくは２．５質量％以上である。さらに本発明の樹脂組成物における（ａ）化合物と（ｂ）化合物の合計割合は通常５０質量％以上であり、好ましくは６０質量％以上である。
本発明の樹脂組成物における、（ａ）化合物と（ｂ）化合物との割合は、各化合物の種類によって得られる光学材料の光学特性、強度、耐熱性など各種物性等により一概には決められないが、通常は（ａ）化合物５０〜９９重量部に対して（ｂ）化合物５０〜１重量部、好ましくは（ａ）化合物６０〜９８重量部に対して（ｂ）化合物４０〜２重量部、さらに好ましくは（ａ）化合物６５〜９５重量部に対して（ｂ）化合物３５〜５重量部である。（ａ）化合物が５０重量部を下回ると耐熱性が低下する場合があり、９９重量部を上回ると光学材料の耐光性が著しく低下する場合がある。
【００１４】
さらに、（ａ）化合物のエピスルフィド基と（ｂ）化合物のＳＨ基の割合に関して、好ましくはＳＨ基／エピスルフィド基＝０．０１〜０．５であり、より好ましくはＳＨ基／エピスルフィド基＝０．０１〜０．３であり、さらに好ましくはＳＨ基／エピスルフィド基＝０．０１〜０．２である。同割合が０．０１を下回ると硬化物の黄色度、耐光性が悪化する場合があり、０．５を上回ると耐熱性が低下する場合がある。
【００１５】
本発明における（ａ）及び（ｂ）化合物の重合硬化のために、添加する重合触媒としては、重合硬化を発現するものであれば、特に限定されるものではないが、アミン類、ホスフィン類、第４級アンモニウム塩類、第４級ホスホニウム塩類などを挙げることができる。
【００１６】
重合触媒は、単独でも２種類以上を混合して使用してもかまわない。好ましい具体例は、テトラ−ｎ−ブチルアンモニウムブロマイド、トリエチルベンジルアンモニウムクロライド、セチルジメチルベンジルアンモニウムクロライド、１−ｎ−ドデシルピリジニウムクロライド等の第４級アンモニウム塩、テトラ−ｎ−ブチルホスホニウムブロマイド、テトラフェニルホスホニウムブロマイド等の第４級ホスホニウム塩が挙げられる。これらの中で、さらに好ましい具体例は、トリエチルベンジルアンモニウムクロライドおよび／またはテトラ−ｎ−ブチルホスホニウムブロマイドである。
【００１７】
重合触媒の添加量は、（ａ）及び（ｂ）化合物の合計１００重量部に対して、０．００１〜５重量部であり、好ましくは０．００２〜５重量部であり、より好ましくは０．００５〜３重量部である。
【００１８】
本発明の（ａ）及び（ｂ）化合物と重合触媒からなる樹脂用組成物には、重合硬化する際に、ポットライフの延長や重合発熱の分散化などを目的として、必要に応じて重合調節剤を添加することができる。重合調節剤はケイ素、ゲルマニウム、スズ、アンチモンのハロゲン化物である。好ましくはケイ素、ゲルマニウム、スズ、アンチモンの塩化物であり、さらに好ましくはアルキル基を有するゲルマニウム、スズ、アンチモンの塩化物である。最も好ましいものの具体例はジブチルスズジクロライド、ブチルスズトリクロライド、ジオクチルスズジクロライド、オクチルスズトリクロライド、ジブチルジクロロゲルマニウム、ブチルトリクロロゲルマニウム、ジフェニルジクロロゲルマニウム、フェニルトリクロロゲルマニウム、トリフェニルアンチモンジクロライドである。これら重合調節剤は、単独でも２種類以上を混合して使用してもかまわない。
【００１９】
重合調節剤の添加量は、（ａ）及び（ｂ）化合物の合計１００重量部に対して、０．００１〜５重量部であり、好ましくは０．００２〜５重量部であり、より好ましくは０．００５〜３重量部である。
【００２０】
本発明の（ａ）及び（ｂ）化合物と重合触媒からなる樹脂用組成物において、任意成分として、公知の酸化防止剤、ブルーイング剤、紫外線吸収剤、消臭剤等の各種添加剤や（ａ）及び（ｂ）化合物以外の（ａ）及び／または（ｂ）化合物と反応可能な化合物を必要に応じて加え、得られる材料の実用性をより向上せしめることはもちろん可能である。また、本発明の光学材料が重合中に型から剥がれやすい場合には公知の外部および／または内部密着性改善剤を、または型から剥がれにくい場合には公知の外部および／または内部離型性改善剤を、重合硬化に用いるガラスもしくは金属製の型に塗布するか、光学材料用組成物に添加して、得られる光学材料と型の密着性または離型性を向上せしめることも有効である。
【００２１】
本発明の樹脂用組成物を重合硬化する際に注入する鋳型の材質は、形状をある程度保持できれば良く、金属、ガラス、樹脂、紙などが挙げられ、これら２つ以上の材質の型を組み合わせて鋳型にすることも出来る。
【００２２】
本発明のエピスルフィド系樹脂硬化物の製造方法を具体的に以下に述べる。
（ａ）および（ｂ）化合物と重合触媒を混合して樹脂用組成物を得る工程は、少なくとも（ａ）および（ｂ）化合物と重合触媒、必要に応じて重合調節剤、前記任意成分を通常は０℃〜４５℃で、好ましくは５℃〜４０℃、より好ましくは１０℃〜４０℃で撹拌混合することにより、少なくとも（ａ）および（ｂ）化合物と重合触媒を含む樹脂組成物を得る工程である。この際、全ての成分を同一容器内で同時に撹拌下に混合しても、段階的に添加混合しても、数成分を別々に混合後さらに同一容器内で再混合しても良い。混合は窒素、酸素、水素、硫化水素などの気体の存在下、常圧または加減圧による密閉下または減圧下等の任意の雰囲気下で行ってもよいが、減圧下での混合脱気を実施すると、重合硬化により得られる光学材料の透明性が向上するため好ましい。
樹脂用組成物を鋳型に注入する工程は、前記工程で得られた樹脂用組成物を鋳型に注入するが、樹脂用組成物に気泡を巻き込まない方法であれば特に限定されない。さらに、鋳型への注入前の各工程および／または注入時に樹脂用組成物をフィルターで不純物等をろ過し精製することは本発明の光学材料の品質をさらに高める上から好ましい。ここで用いるフィルターの孔径は０．０５〜１０μｍであり、一般的には０．１〜５．０μｍのものが使用され、フィルターの材質としては、ＰＴＦＥやＰＥＴやＰＰなどが好適に使用される。ろ過を行わなかったり、孔径が１０μｍを超えるフィルターでろ過を行った場合は、光学材料に異物が混入したり、透明性が低下したりするため、通常光学材料として使用に耐えなくなる。鋳型への注入後、必要があれば減圧下脱泡あるいは遠心脱泡を行うことができる。
樹脂用組成物を重合させる重合工程は、１０〜９５℃の水浴または水シャワーの中で樹脂用組成物を重合させる。使用温度領域で液体状態であれば、水の代わりに他の液状物質を用いてもかまわない。水浴の温度が１０℃より低いと重合速度が著しく遅くなる場合がある。一方、水浴の温度が９５℃より高いと水浴の温度管理が困難であり、さらに重合発熱が除熱しきれず組成物温度が急上昇し、得られる光学材料が黄変したり、場合によっては急速重合に至って組成物の分解反応が起こることがある。
【００２３】
重合工程において、樹脂用組成物の重合収縮による鋳型内体積の減少により鋳型の転写性が悪化することがあるため、鋳型内が密閉系にならないように開放系にすることが好ましく、鋳型の一部に外部との圧力を均圧にするための開口部を設けたり、圧力調整用の気体を満たした形状変形可能な容器またはボンベなどを鋳型に装着することが好ましい。形状変形可能な容器としては、ゴム風船、ポリエチレンフィルム製袋、ポリビニールフルオライド（沸化ビニール）フィルム製袋、ＰＥＴフィルム製袋などの樹脂フィルム製袋があげられる。
【実施例】
【００２４】
以下、実施例により本発明を具体的に説明するが、本発明はこれらに限定されるものではない。
【００２５】
実施例１
（ａ）化合物としてビス（β−エピチオプロピル）スルフィド２２５ｇ、（ｂ）化合物としてビス（２−メルカプトエチル）スルフィド２５ｇ、重合触媒としてテトラ−ｎ−ブチルホスホニウムブロマイド０．２５ｇを２０℃で混合撹拌して均一液とした。ついでこれを０．５μｍのＰＴＦＥフィルターで濾過し、８３ｍｍφの平板レンズ用ガラスモールド２枚と３０ｍｍ厚の樹脂製ガスケットからなる鋳型に注入し、水浴中で２０℃から７２時間かけて８０℃に昇温し重合硬化させ、硬化物を製造した。得られた硬化物は無色透明であり、脈理も見られなかった。
【００２６】
実施例２
３０ｍｍ厚の樹脂製ガスケットを用いるかわりに８３ｍｍφの平板レンズ用ガラスモールド２枚を粘着テープを用いてモールド間を１０ｍｍ厚に組んだ鋳型を使用する以外は実施例１と同様の方法で重合硬化を行い、硬化物を製造した。得られた硬化物は無色透明であり、脈理も見られなかった。
【００２７】
比較例１
水浴を用いるかわりに熱風炉を使用する以外は実施例１と同様の方法で重合硬化を試みた。樹脂用組成物は急速重合により赤変し、正常な硬化物は得られなかった
【００２８】
比較例２
水浴を用いるかわりに熱風炉を使用する以外は実施例２と同様の方法で重合硬化を行い、硬化物を製造した。得られた硬化物は無色透明であったが、脈理が多く見られた。
【００２９】
実施例３
（ａ）化合物としてビス（β−エピチオプロピル）スルフィド２２５ｇ、（ｂ）化合物としてビス（２−メルカプトエチル）スルフィド２５ｇ、重合触媒としてテトラ−ｎ−ブチルホスホニウムブロマイド０．２５ｇを２０℃で混合撹拌して均一液とした。ついでこれを０．５μｍのＰＴＦＥフィルターで濾過し、内径５ｃｍ、高さ１０ｃｍのポリプロピレン製容器に注入し、ポリプロピレン製スクリューキャップで密栓した。水浴中で２０℃から７２時間かけて８０℃に昇温し重合硬化させ、硬化物を製造した。得られた硬化物は無色透明であり、脈理も見られなかった。硬化物はポリプロピレン製容器からわずかなハガレが見られた。
【００３０】
実施例４
ポリプロピレン製容器の上部にφ１ｍｍの穴を空け、容器内部の空隙部分と外部の圧力を均圧に保った以外は実施例３と同様の方法で重合硬化を行い、硬化物を製造した。得られた硬化物は無色透明であり、脈理も見られずさらに、ポリプロピレン製容器形状の転写性に優れていた。
【００３１】
比較例３
水浴を用いるかわりに熱風炉を使用する以外は実施例２と同様の方法で重合硬化を試みた。樹脂用組成物は急速重合により赤変し、正常な硬化物は得られなかった
【００３２】
実施例５
（ａ）化合物としてビス（β−エピチオプロピル）スルフィド２２５ｇ、（ｂ）化合物としてビス（２−メルカプトエチル）スルフィド２５ｇ、重合触媒としてテトラ−ｎ−ブチルホスホニウムブロマイド０．２５ｇ重合調整剤としてジ−ｎ−ブチルスズジクロライド０．１ｇを２０℃で混合撹拌して均一液とした。ついでこれを０．５μｍのＰＴＦＥフィルターで濾過し、内径５ｃｍ、高さ１０ｃｍのポリプロピレン製容器に注入し、ポリプロピレン製スクリューキャップで密栓した。水浴中で４０℃から７２時間かけて８０℃に昇温し重合硬化させ、硬化物を製造した。得られた硬化物は無色透明であり、脈理も見られなかった。硬化物はポリプロピレン製容器からわずかなハガレが見られた。
【００３３】
比較例４
水浴を用いるかわりに熱風炉を使用する以外は実施例５と同様の方法で重合硬化を試みた。樹脂用組成物は急速重合により赤変し、正常な硬化物は得られなかった。
【００３４】
実施例６
（ａ）化合物としてビス（β−エピチオプロピル）スルフィド２２５ｇ、（ｂ）化合物としてｍ−キシリレンジチオール２５ｇ、重合触媒としてテトラ−ｎ−ブチルホスホニウムブロマイド０．２５ｇを２０℃で混合撹拌して均一液とした。ついでこれを０．５μｍのＰＴＦＥフィルターで濾過し、内径５ｃｍ、高さ１０ｃｍのポリプロピレン製容器に注入し、ポリプロピレン製スクリューキャップで密栓した。恒温循環装置を用い、樹脂用組成物の入った容器に連続的に水シャワーをかけ流しながら、恒温循環装置の制御水温を２０℃から７２時間かけて８０℃に昇温し、硬化物を製造した。得られた硬化物は無色透明であり、脈理も見られなかった。硬化物はポリプロピレン製容器からわずかなハガレが見られた。